(57)【要約】【課題】本発明は、高輝度で耐久性に優れ、さらに反射体に歪みが発生した場合に、その歪みによる輝度ムラを防止することが可能な反射体及び、該反射体を組み込んだサイドライト型バックライト装置および液晶表示装置を提供することを目的とする。【解決手段】面光源装置の導光板の下面に用いる反射シートの反射面と導光板の間に、突起物によりスペースを作ることと、基板の反射面とは反対側を滑りやすくすることで、歪みに対する緩衝能とする。反射層として、突起物上に下地層、銀を主体とする金属層、透明酸化物層を順に積層する。【特許請求の範囲】
【請求項１】
少なくとも基板と反射層とからなる、全反射率に対する拡散反射率の割合（拡散率）が１％〜５０％である反射体であって、基板の反射層と反対側の面の静止摩擦係数が０．３以下であることを特徴とする反射体。
【請求項２】
前記基板の反射層と反対側の面に、平均粒子径０．１〜５０μｍの粒子を含むバインダー樹脂をコーティングしたことを特徴とする請求項１記載の反射体。
【請求項３】
前記基板が高分子フィルムであることを特徴とする請求項１または２に記載の反射体。
【請求項４】
波長５５０ｎｍにおける全反射率が９０％以上、かつ、拡散反射率が１５％以下であることを特徴とする請求項１に記載の反射体。
【請求項５】
前記基板の前記反射層側に最大幅０．１μｍ〜５０μｍ、高さ０．１μｍ〜４５μｍの突起物を１ｍｍ２当たり２個以上１００個以下有することを特徴とする請求項１〜４いずれかに記載の反射体。
【請求項６】
請求項１〜５のいずれかに記載の反射体を、側面に設置された光源から入射される光を上面に出射する導光板の下面に配設したことを特徴とするサイドライト型バックライト装置。
【請求項７】
請求項６記載のサイドライト型バックライト装置を備えることを特徴とする液晶表示装置。
【発明の詳細な説明】
【０００１】
【発明の属する技術分野】
本発明は、反射率、輝度が高く輝度ムラの少ない反射体、さらにはこれを用いた液晶表示装置などに適用されるサイドライト型のバックライト装置および液晶表示装置に関する。
【０００２】
【従来技術】
液晶ディスプレイはこれまでのＣＲＴ（Ｃａｔｈｏｄｅ　Ｒａｙ　Ｔｕｂｅ）ディスプレイに比べ、薄型であり省スペース化できること、また、低電圧で作動すること、消費電力が少なく省エネルギー化できるなどの特徴から、中小型機器のディスプレイを中心に広く用いられている。
【０００３】
現在広く使用されている液晶ディスプレイは、光源にバックライトを用いる透過型液晶ディスプレイである。この液晶ディスプレイにおける表示の見やすさは、液晶自身の性能もさることながら、バックライトの性能によるところも大きくなっている。バックライトの方式は近年の液晶ディスプレイのさらなる軽量、薄型化が必須事項となっていることや、輝度の均一性や、光源からの熱が液晶パネルに伝達しにくいなどの理由より、光源の前方に反射板を置く直下型ではなく、導光板を用い、その一端に配置された光源からの光を多重反射させることで面光源化するサイドライト式バックライトが多く用いられている。
【０００４】
導光板の下には、白色ＰＥＴ（ポリエチレンテレフタレート）フィルム等からなる乱反射部材が配設されている場合が多く、この乱反射部材で光を拡散させることにより、均一な輝度を得ることが出来る。しかしながら、この乱反射部材では、正反射成分が殆どないため、全体としてはかなり均一ではあるが十分な輝度は得ることができないという問題がある。また、透明性または透光性を有するＰＥＴフィルム上にアルミニウムを蒸着したシートを用いると、白色ＰＥＴに比べ輝度は向上するものの、拡散反射成分が無いため、シートの僅かな歪みが輝度ムラに大きく影響してしまい、美しい画像を得ることができない。この問題を解決するため、表面を粗面化したフィルムに金属を蒸着したシートが開発されたが、用いる金属にアルミニウムを使うと、耐久性は優れるがそれ程高い輝度が得られない。また、可視光域で最も反射率の高い銀を使うと、十分な輝度が得られるものの、銀は耐久性が乏しい為、劣化が早く、輝度が経時的に低下してしまうという問題があった。またこれらの反射シートを用いたバックライトは経時的に輝度ムラが増大するという問題があった。
【０００５】
【発明が解決しようとする課題】
本発明は、高輝度で耐久性に優れ、さらに反射体に歪みが発生した場合に、その歪みによる輝度ムラを防止することが可能な反射体及び、該反射体を組み込んだサイドライト型バックライト装置および液晶表示装置を提供することを目的とする。
【０００６】
【課題を解決するための手段】
本発明者らは、上記の課題を解決するため鋭意検討した結果、静止摩擦係数が小さい基板と反射層からなり、適度な拡散反射率を有する反射体を導光板と反射体上の反射層との間に特定の間隔をおいて導光板の下面に設置することで、輝度ムラを解消もしくは著しく低減出来ること、高い輝度および耐久性を同時に実現出来ることとを見出した。
【０００７】
すなわち、本発明は、少なくとも基板と反射層からなる反射体であって、全反射率に対する拡散反射率の割合（拡散率）が１％〜５０％であり、基板の反射層と反対側の面の静止摩擦係数が０．３以下であることを特徴とする反射体である。
【０００８】
本発明に従えば、基板の摩擦係数を小さくすることで、バックライト装置への組み付けがスムーズにできることに加え、該装置内でシートがゆがむような外力が加わっても、該シートはその滑り性のため、ゆがんだ形状をとどめず、平らになるよう滑るため、輝度ムラの発生をおさえることができる。また、適度な拡散率を有することで、液晶表示装置などのバックライトに備えた場合、輝度ムラを解消もしくは著しく低減するとともに、高い輝度、耐久性を同時に実現することが可能である。
また本発明は、前記基板が高分子フィルムであることを特徴とする。本発明に従えば、形状の自由度が高く、生産性も良好な反射体を実現できる。
また本発明は、波長５５０ｎｍにおける全反射率が９０％以上、かつ、拡散反射率が１０％以下であることを特徴とする。
本発明に従えば、人間の受光感度に適した反射率を実現できる。また本発明は、前記基板の前記反射層側に最大幅０．１μｍ〜５０μｍ、高さ０．１μｍ〜４５μｍの突起物を１ｍｍ２当たり２個以上１００個以下有することを特徴とする。
本発明に従えば、最適な拡散率を実現できる。
また本発明は、前記突起物の最大幅が１０μｍ〜５０μｍ、高さが５μｍ〜４５μｍであることが好ましい。
本発明に従えば、最適な拡散率を実現できる。
また本発明は、前記反射層が、（ａ）下地層、（ｂ）銀を主体とする金属層、（ｃ）保護層を少なくとも（ａ）（ｂ）（ｃ）の順に積層してなるものであることが好ましい。
本発明に従えば、反射性が高く、耐久度に優れた反射体を形成することができる。
また本発明は、（ａ）下地層は、金、銅、ニッケル、鉄、コバルト、タングステン、モリブデン、タンタル、クロム、インジウム、マンガン、チタン、もしくは、パラジウムから選ばれた金属の単体および／またはこれらの２種以上からなる合金で、厚さが５ｎｍ以上５０ｎｍ以下の金属層および／または透明酸化物で、厚さが１ｎｍ以上２０ｎｍ以下の透明酸化物層であることが好ましい。
【００１１】
本発明に従えば、十分なバリヤー効果が得られ、銀を主体とする金属層に凝集が発生せず、また基板と反射層との密着性にも優れる。
また本発明は、（ｂ）銀を主体とする金属層が、、銀単体或いは、不純物として金、銅、ニッケル、鉄、コバルト、タングステン、モリブデン、タンタル、クロム、インジウム、マンガン、チタン、パラジウムから選ばれる少なくとも１種類の金属を含有しているもの、或いは、銀を主体とした合金からなり、その厚みが、７０ｎｍ以上４００ｎｍ以下であることが好ましい。
【００１２】
本発明に従えば、所望の反射率を実現できる。
また本発明は、（ｃ）保護層は、金、銅、ニッケル、鉄、コバルト、タングステン、モリブデン、タンタル、クロム、インジウム、マンガン、チタン、もしくは、パラジウムから選ばれた金属の単体および／またはこれらの２種以上からなる合金で、厚さが５ｎｍ以上５０ｎｍ以下の金属層および／または透明酸化物で、厚さ１ｎｍ以上、２０ｎｍ以下の透明酸化物層であることが好ましい。
【００１３】
本発明に従えば、十分なバリヤー効果が得られ、銀を主体とする金属層に凝集が発生しない。
また本発明は、前記の反射体を、側面に設置された光源から入射される光を上面に出射する導光板の下面に設置したことを特徴とするサイドライト型バックライト装置である。
【００１４】
本発明に従えば、適度な拡散率を有することで、液晶表示装置などのバックライトに備えた場合、輝度ムラを解消もしくは著しく低減するとともに、高い輝度と耐久性を同時に実現することが可能である。
また本発明は、反射層が導光板側になるように反射体を配設したことを特徴とする。
【００１５】
本発明に従えば、突起物によって導光板と反射層との間隔を容易に制御することができる。
また本発明は、上記のサイドライト型バックライト装置を備えることを特徴とする液晶表示装置である。
本発明に従えば、輝度ムラを解消もしくは著しく低減するとともに、高い輝度と耐久性を同時に実現した液晶表示装置を提供できる。
【００１６】
【発明の実施の形態】
以下図面を参考にして本発明の好適な実施例を詳細に説明する。
本明細書においては、後述する基板の反射層を形成する側の面をＡ面、反対側をＢ面と呼ぶことがある。
図１は、本発明の実施の一形態である反射体１の例を示す断面図である。
本発明の反射体は基板１０と反射層２０とからなり、Ａ面側に粒子３０を塗布して突起物を形成し、Ｂ面側は易滑面４０を形成する。
【００１７】
図２は、反射体１を備えたサイドライト型バックライト装置２の斜視図である。サイドライト型バックライト装置２は、導光板５０の裏面に、反射層２０が接するように反射体１が配置され、側面に光源６０とランプリフレクター７０とが備えられている。光源６０からの光は、反射体１によって反射され、液晶表示パネルの背面に取り付けることで面光源装置として機能する。
【００１８】
本発明において、反射体１の少なくともＡ面側、Ｂ面側のいずれかから測定した反射率の波長５５０ｎｍにおける拡散反射率と全反射率の比（拡散反射率／全反射率：拡散率）は１〜５０％であり、好ましくは１〜２０％、特に好ましくは１〜１７％、更に好ましくは１〜１５％である。また、全反射率は通常８５％以上、好ましくは９０％以上、特に好ましくは９０〜９９％であり、拡散反射率は５０％以下、好ましくは２０％以下、より好ましくは１７％以下、特に好ましくは１〜１０％である。なお、５５０ｎｍは、人間の眼の受光感度が最も高くなる波長であり、実際の視認性を評価するに適している。
【００１９】
本発明の反射体１において、使用するに好ましい基板は、物理的、化学的に安定なガラス板、セラミック板等の板状、シート状の無機材料、高分子シート、高分子フィルム等の有機材料等が適宜用いられる。これらの中でも、形状の自由度が高く、例えば反射層２０を作成する際にロールツーロールプロセスが適用できる高分子フィルムが望ましい。高分子フィルムは、例えばポリエチレンテレフタレート（ＰＥＴ）、ポリエチレンナフタレートなどのポリエステル類、ビスフェノールＡ系ポリカーボネートなどのポリカーボネート類、環状オレフィン共重合体、ポリイミド類、ナイロン等のポリアミド類、ポリエーテルスルホン、ポリスルホン系樹脂、ポリアリレート系樹脂、フッ素系樹脂、ポリエーテルーテルケトン類、ポバール等のポリアセタール類等各種プラスチックからなるフィルムが挙げられるが、必ずしもこれらに限定されるものではなく、結晶化温度やガラス転移点が高く、平滑な表面を持つものであれば使用できる。なかでもポリエチレンテレフタレート等のポリエステル類、ポリカーボネート類、ポリアミド類が好ましい。
【００２０】
使用される高分子フィルムの厚みは、通常は１〜２５０μｍであり、好ましくは５〜２００μｍ、特に好ましくは１０〜２００μｍである。
本発明の反射体１は、基板１０上の後述する反射層２０を有する面側に好ましくは突起物を有している。上記の突起物は基板１０に直接形成させることも出来るし、別途作製した突起物層フィルムやシートを基板１０に貼り合わせることも出来る。また、後述する反射層２０の上に形成することも可能である。
【００２１】
上記の突起物の最大幅は０．１〜５０μｍであり、好ましくは１〜５０μｍ、より好ましくは１０〜５０μｍ、更に好ましくは１５〜４５μｍ、特に好ましくは２０〜４０μｍである。また上記突起物の高さは、０．１〜４５μｍであり、好ましくは１〜４５μｍ、より好ましくは５〜４５μｍ、更に好ましくは１０〜４０μｍ、特に好ましくは１５〜３５μｍである。また、突起物の形状は特に制限はなく、粒子型、ドーム型、山型、ピラミッド型、円柱型、角柱型、台形、プリズム型、不定形等を例示することが出来る。また単段形状であっても多段形状であっても良くこれらの形状が混在していたり、多段に組み合わさっていても良い。突起物は、１ｍｍ２当たり２個以上、１００個以下有することが好ましく、更に好ましくは５個以上９０個以下である。
【００２２】
これらの突起物の作成方法に関しても特に制限はないが、（１）粒子等の固形物を塗布させる方法、（２）粒子などの固形物を樹脂と混練してフィルム、シート状に成形する方法、（３）粒子などの固形物を半溶融状態のフィルム、シートに散布後冷却して定着させる方法、（４）スクリーン印刷の様な印刷技術を利用して突起物を形成する方法、（５）熱可塑性樹脂をシート、フィルムに成型する際に凹凸形形状を有する冷却ロールを使用し、ロールの凹凸形状を突起物として転写する方法、（６）マイクロ金型を利用して形成する方法（７）サンドブラスト法などの研磨、摩擦行程を有する方法（８）フォトリソグラフィーを利用して形成する方法（９）エッチング法を利用して形成する方法
等を適用させることが出来る。また上記等の方法で得られる突起物を熱処理等で変形させることも可能である。
【００２３】
上記の突起物を形成する方法の中でも特に表面状態の調整が比較的容易な、粒子３０を塗布することにより形成する方法が好ましい。塗布する粒子としては、例えば、アクリル、ポリスチレン、ビニルベンゼン、スチレンメタクリレート、スチレンアクリレート、スチレンブタジエン等の高分子（有機）粒子をはじめ、シリカ、アルミナ、チタニア、ジルコニア、酸化鉛（鉛白）、酸化亜鉛（亜鉛華）、炭酸カルシウム、炭酸バリウム、硫酸バリウム、チタン酸カリウム、ケイ酸ソーダなどからなる無機微粒子や、酸化錫、酸化インジウム、酸化カドミウム、酸化アンチモンなどの導電性透明微粒子なども用いることができるが、必ずしもこれらに限定されるものではない。特にアクリル樹脂またはシリカを用いることが好ましい。
【００２４】
本発明において塗布される粒子３０は、平均粒子径が０．１〜５０μｍ、好ましくは１〜５０μｍ、より好ましくは１０〜５０μｍ、更に好ましくは１５〜４５μｍ、特に好ましくは２０〜４０μｍの粒子を使用することが好ましい。
上記粒子３０の粒径分布は小さい方が好ましく、平均粒子径に対する粒子径の標準偏差の割合は５０％以下であることが好ましい。さらに好ましくは４０％以下である。　但し、必要に応じて２種以上の粒子を用いることも出来る。
この場合、主成分の粒子の割合は５０％以上好ましくは７０％以上、より好ましくは７５％以上、特に好ましくは８０％以上である。
【００２５】
平均粒子径の分布は、少量の粒子を分散させた溶液を動的光散乱法により測定することで求めることができる。また、粒子を撮影したＳＥＭ（Ｓｃａｎｎｉｎｇ　Ｅｌｅｃｔｒｏｎ　Ｍｉｃｒｏｓｃｏｐｅ）写真から無作為に選んだ１００個の粒子径より求めることもできる。また、粒子径は、ＳＥＭ写真以外に光学顕微鏡を用いても読みとることができる。また、得られた写真または像を、画像処理することからも粒径分布を求めることができる。
【００２６】
前記粒子３０は、通常、バインダーとして用いられる樹脂中に分散させた状態で塗布される。バインダー樹脂としては、例えばポリメタクリル酸メチルなどのアクリル樹脂、ポリアクリロニトリル樹脂、ポリメタアクリルニトリル樹脂、エチルシリケートより得られる重合体などの珪素樹脂、フッ素系樹脂、ポリエステル系樹脂、ポリスチレン樹脂、アセテート系樹脂、ポリエーテルサルホン系樹脂、ポリカーボネート系樹脂、ポリアミド系樹脂、ポリイミド系樹脂、ポリオレフィン系樹脂、ポリウレタン系樹脂、尿素樹脂、メラミン樹脂、エポキシ樹脂や、これらの混合物などが挙げられるが、必ずしもこれらに限定される物ではない。これらは基板１０及び粒子３０との密着性を考慮して選択される。なかでも、ポリエステル系樹脂、アクリル樹脂が好ましい。
【００２７】
通常これらの粒子３０をバインダー樹脂に分散させるためには溶媒を用いる。溶媒としては、トルエン、メチルエチルケトン、酢酸エチル、イソプロピルアルコールなどが好ましく用いられる。これらは塗布作業に一般的に用いられる溶媒であり、これら以外でも基板１０や粒子３０に影響を与えない溶媒であれば、問題なく使用できる。また、必要に応じてイソシアネート類やメラミン類などの架橋剤、ぬれ剤や増粘剤、分散剤、消泡剤、などの添加剤を加えてもよい。
【００２８】
粒子３０のバインダー樹脂に対する配合率は、粒子３０がバインダー樹脂に対して０．１ｗｔ％以上１０ｗｔ％以下であることが好ましい。配合率が、０．１ｗｔ％より小さい場合、必要な反射光の拡散特性が得られないため好ましくない。また、１０ｗｔ％より大きい場合は、光の拡散性が強くなりすぎるため好ましくない。
【００２９】
粒子３０を含む塗工液は、基板１０上にｗｅｔ状態で塗工量１０ｇ／ｍ２以上、４０ｇ／ｍ２で塗布することが好ましい。粒子の配合率は、反射体１表面の粒子密度に反映され、反射体１の拡散率に影響を及ぼす。また塗布量は、基板１０上のバインダー層の厚みに反映され、粒子３０の頂上と反射層２０との高さの差つまり、導光板５０と反射体１との接触時の間隔に影響を及ぼす。塗布液量を１０ｇ／ｍ２より小さくすると、塗布液中に含まれる粒子３０の量が不足し、必要な反射光の拡散特性が得られない場合があり好ましくない。また、塗布液量を４０ｇ／ｍ２より大きくすると、粒子３０がバインダー樹脂に埋もれてしまい、必要な突起高さが得られない場合があり好ましくない。つまり、上述範囲で粒子配合量と塗布液の塗布量とを調整することで、基板１０上に１ｍｍ２当たり、２個以上１００個以下の突起物を得ることができる。また、バインダー樹脂表面から粒子頂部までの突起物高さは、触診粗さ計や表面形状測定装置などにより容易に測定することができる。
【００３０】
上記の粒子３０とバインダー樹脂を含む混合液を基板１０に塗布する方法としては、広い粘度範囲にわたって塗布が可能であり、塗工中にも塗膜厚さを調整でき、また塗膜厚さを大幅に変えることが出来るなどの特徴をもつ、ロールコータ法、リバースロールコータ法があり、比較的運転技術を要さず、幅広でも塗工厚さが均一で、薄膜コーティング出来るなどの特徴をもつクラビアコータ法、高速塗工、高生産性や、塗工厚さの均一性、広範囲に塗装が出来るなどの特徴をもつダイコート（押出）法、などが挙げられるが、いずれの方法においても上記の突起物密度および突起物高さを実現できる。
【００３１】
他に好ましい突起物の作成方法として、基板１０である高分子フィルム中に粒子を添加する方法を用いてもよい。
粒子を添加する方法で使用される粒子としては、上述した塗工法に記載の粒子と同様の材料を用いることが出来る。
これらの粒子を溶融状態の樹脂と混練してフィルム、シート状に成形したり、半溶融状態のフィルムやシートに上記の粒子を散布し、必要に応じてプレス、冷却処理を行うことで粒子を定着し、突起物層を形成させることが出来る。
【００３２】
また、印刷において突起物を形成する方法としては、紫外線（ＵＶ）硬化樹脂を用いたスクリーン印刷が好ましく用いられる。具体的には、網目（スクリーン目）を通して、ＵＶ硬化樹脂を刷り込んだ後、露光して樹脂を硬化させる方法である。この方法は、比較的高い突起物（高さが１０〜３０μｍ）を、様々な形状の物体に形成可能な特徴を有している。
【００３３】
本発明の反射体１は、例えば上記の様な方法により作製した突起物上に反射層２０を形成する事によって得られる。また、基板１０上に反射層２０を形成した後、突起物を形成することも出来る。反射層上に更に突起物を形成することも可能である。
【００３４】
反射層２０は、基板１０側から順に、（ａ）下地層、（ｂ）銀を主体とする金属層、（ｃ）保護層を積層したものであることが好ましい。
（ａ）下地層の好ましい例としては、銀とは異なる金属層や金属酸化物層を挙げることが出来る。具体的には、金、銅、ニッケル、鉄、コバルト、タングステン、モリブデン、タンタル、クロム、インジウム、マンガン、チタン、パラジウム、ジルコニウム、ビスマス、スズ、亜鉛、アンチモン、セリウム、ネオジウム、ランタン、トリウム、マグネシウム、ガリウムなどの金属単体、もしくは２種以上からなる合金、インジウム、チタン、ジルコニウム、ビスマス、スズ、亜鉛、アンチモン、タンタル、セリウム、ネオジウム、ランタン、トリウム、マグネシウム、ガリウム等の酸化物、これら酸化物の混合物や硫化亜鉛等の金属化合物が例示できる。これらの中でも金、銅、ニッケル、鉄、コバルト、タングステン、モリブデン、タンタル、クロム、インジウム、マンガン、チタン、パラジウム単体、またはこれらの２種類以上からなる合金、酸化亜鉛、酸化インジウム、酸化スズ、酸化珪素が好ましく、特に好ましくは酸化アルミニウムが５重量％以下でドープされた酸化亜鉛、ガリウムが１０重量％以下でドープされた酸化亜鉛、インジウムとスズとの酸化物（ＩＴＯ）または二酸化珪素などの透明性および透光性を有する酸化物を挙げることが出来る。またこれらの２種類以上を組み合わせたり、多層化して用いることも出来る。
【００３５】
（ｂ）銀を主体とする金属層には、銀単体或いは、不純物として金、銅、ニッケル、鉄、コバルト、タングステン、モリブデン、タンタル、クロム、インジウム、マンガン、チタン、パラジウムなどを少量含有しているものや銀を主体とした合金が好ましく用いられる。これらの不純物の含有量は、金属の種類によって異なるが、０．００２〜８重量％であり、好ましくは０．００４〜５重量％、特に好ましくは０．００５〜４重量％である。
【００３６】
（ｃ）保護層には上記（ａ）下地層と同様の金属や酸化物の他、これらと銀を主体とした合金から選ばれる２種類以上を組み合わせたり、多層化して用いることが出来る。
【００３７】
これらの中でも金属酸化物、好ましくは、インジウム、チタン、ジルコニウム、ビスマス、スズ、亜鉛、アンチモン、タンタル、セリウム、ネオジウム、ランタン、トリウム、マグネシウム、ガリウム等の酸化物、これら酸化物の混合物、特に好ましくは酸化アルミニウムが５重量％以下でドープされた酸化亜鉛、ガリウムが１０重量％以下でドープされた酸化亜鉛、インジウムとスズとの酸化物（ＩＴＯ）、二酸化珪素などの透明酸化物が用いられる。
【００３８】
上記の下地層、銀を主体とする金属層および保護層である金属薄膜層の形成法としては、湿式法及び乾式法がある。湿式法とはメッキ法の総称であり、溶液から金属を析出させて膜を形成する方法である。具体例をあげるとすれば、銀鏡反応などがある。一方、乾式法とは、真空成膜法の総称であり、具体的に例示するとすれば、抵抗加熱式真空蒸着法、電子ビーム加熱式真空蒸着法、イオンプレーティング法、イオンビームアシスト真空蒸着法、スパッタ法などがある。とりわけ、本発明には連続的に成膜するロール・ツー・ロール方式が可能な真空成膜法が好ましく用いられる。
【００３９】
真空蒸着法では、金属の原材料を電子ビーム、抵抗加熱、誘導加熱などで溶融させ、蒸気圧を上昇させ、好ましくは１３．３ｍＰａ（０．１ｍＴｏｒｒ）以下で基材表面に蒸発させる。この際に、アルゴンなどのガスを１３．３ｍＰａ以上で導入し、高周波もしくは直流のグロー放電を起こしても良い。
【００４０】
スパッタ法には、ＤＣマグネトロンスパッタ法、ＲＦマグネトロンスパッタ法、イオンビームスパッタ法、ＥＣＲスパッタ法、コンベンショナルＲＦスパッタ法、コンベンショナルＤＣスパッタ法などを用いる。
スパッタ法においては、原材料として金属の板状のターゲットを用いればよく、スパッタガスにはヘリウム、ネオン、アルゴン、クリプトン、キセノンなどを使用するが、好ましくはアルゴンを用いる。ガスの純度は９９％以上が好ましいが、より好ましくは９９．５％以上である。また、透明酸化膜の形成には、真空成膜法が好ましく用いられる。主に、スパッタ法が使用され、スパッタガスには、ヘリウム、ネオン、アルゴン、クリプトン、キセノンなどを使用し、条件によっては酸素ガスを用いて行うこともある。
【００４１】
上記の（ａ）下地層、（ｂ）銀を主体とする層、（ｃ）保護層は（ａ）（ｂ）（ｃ）の順に積層されるが３層に限定されるものではなく（ａ）（ｂ）（ｃ）（ｂ）（ｃ）（ａ）（ｂ）（ｃ）（ｂ）（ａ）（ｂ）（ｃ）の様な最外層が保護層であれば多層構造であっても良いが、層数が増えると生産効率が低下する傾向にあるので、好ましくは３〜２０層より好ましくは３〜１５層である。
【００４２】
突起物上や基板上などに成形する薄膜の厚さは、反射体１を構成した際に光線透過率が１％未満になるように考慮して決められる。
本発明の反射層における各層の厚みは、以下のようにすることが好ましい。
（ａ）下地層の厚みは、金属層を用いた場合、５ｎｍ以上５０ｎｍ以下が好ましく、より好ましくは５ｎｍ以上３０ｎｍ以下である。該層の厚みが５ｎｍより薄い場合は、所望のバリヤー効果が得られず、（ｂ）銀を主体とする金属層に凝集を発生させる場合がある。また、５０ｎｍより厚くしてもその効果に変化が無い。また、透明酸化物を用いた場合、透明酸化物層の厚みは、１ｎｍ以上２０ｎｍ以下が好ましく、さらに好ましくは、５ｎｍ以上１０ｎｍ以下である。透明酸化物層の厚みが１ｎｍより薄い場合は、所望のバリヤー効果が得られず、（ｂ）銀を主体とする金属層に凝集を発生させる。また、１０ｎｍより厚くしてもその効果に変化が無い。
【００４３】
（ｂ）銀を主体とする金属層の厚みは、７０ｎｍ以上４００ｎｍ以下が好ましく、より好ましくは１００ｎｍ以上３００ｎｍ以下、さらに好ましくは１３０ｎｍ以上２５０ｎｍ以下である。銀を主体とする層の厚みが７０ｎｍより薄い場合は、十分な金属層の形成が出来ていないため、所望の反射率を得ることが出来ない場合がある。また、４００ｎｍより厚くしてもその効果に変化はない。
【００４４】
（ｃ）保護層の厚みは、金属層を用いた場合、５ｎｍ以上５０ｎｍ以下が好ましく、より好ましくは５ｎｍ以上３０ｎｍ以下である。該層の厚みが５ｎｍより薄い場合は、所望のバリヤー効果が得られず、（ｂ）銀を主体とする金属層に凝集を発生させる場合がある。また、５０ｎｍより厚くしてもその効果に変化が無い。
また、透明酸化物を用いた場合、該層の厚みは、１ｎｍ以上２０ｎｍ以下が好ましく、さらに好ましくは、５以上１０ｎｍ以下である。透明酸化物層の厚みが１ｎｍより薄い場合は、所望のバリヤー効果が得られず、（ｂ）銀を主体とする金属層に凝集を発生させる。また、１０ｎｍより厚くしてもその効果に変化が無い。
【００４５】
前記各層の膜厚の測定方法としては、触針粗さ計、繰り返し反射干渉計、マイクロバランス、水晶振動子法などの方法があり、特に水晶振動子法では成膜中に膜厚が測定可能であるため所望の膜厚を得るのに適している。また、前もって成膜の条件を定めておき、試料基材上に成膜を行い、成膜時間と膜厚の関係を調べた上で、成膜時間により膜厚を制御する方法もある。
【００４６】
本発明のサイドライト型バックライト装置２では、上記のように作製した反射体１を導光板５０の下面に配置し、金属薄膜層側もしくは基板１０側を上面として設置することを特徴とする。バックライト装置としては、サイドライト型として一般的に用いられているものであればよい。
【００４７】
使用される導光板５０は、例えば、ポリメチルメタクリレートなどのアクリル系樹脂、ポリカーボネートやポリカーボネート・ポリスチレン組成物などのポリカーボネート系樹脂、エポキシ系樹脂などの透明性または透光性樹脂やガラスなどの約４００ｎｍ〜７００ｎｍの波長域において透明性を有するものが好ましく用いられるが、光源の波長領域に応じて透明性を示す材料であれば必ずしもこれらに限定されるわけではない。また、導光板５０の厚さは、使用目的の導光板のサイズや、光源の大きさなどにより適宜に決定することができる。
【００４８】
使用する光源６０としては、例えば、白熱電球、発光ダイオード（ＬＥＤ）、エレクトロルミネセンス（ＥＬ）、蛍光ランプ、メタルハイドライドランプなどが挙げられ、中でも蛍光ランプが好ましく用いられる。蛍光ランプにはその電極構造、点灯方式により熱陰極型と、冷陰極型に大別され、電極、インバーターとも熱陰極型の方が大きくなる傾向にある。熱陰極型は、発光に寄与しない電極近傍の電飾損失が小さく効率がよく、冷陰極型に比べ数倍優れた発光効率を示し、発光も強いが、寿命は冷陰極型の方が優れており、低消費電力性、耐久性などの点から冷陰極型がより好ましく用いられる。
【００４９】
本発明のサイドライト型バックライト装置２では、驚くべきことに導光板５０と反射層２０との間に特定の間隔をおいて反射体１を設置することで輝度ムラを抑制することが出来る。この間隔は、具体的には導光板５０から見た反射層２０の凹部と導光板５０との間隔である。通常、導光板５０と本発明の反射体１とは直接接しているので、この間隔はＡ面を導光板５０側に配置した場合、突起物の高さで制御でき、Ｂ面を導光板側に配置した場合、基板１０の厚みと突起物の高さで制御することが出来る。またスペーサーなどをこれらの間に挿入してこの間隔を調整することも出来る。この間隔は、５μｍ以上、好ましくは１０μｍ以上、より好ましくは１０〜１００μｍ、特に好ましくは１０〜９０μｍ、更に好ましくは１５〜８５μｍである。
【００５０】
本発明の反射体１および反射体基板１０は基板側の面（Ｂ面）は、摩擦係数が０．３以下になるような処理がなされていることを特徴とする。該処理（易滑）処理を施すことで、バックライト装置を組み付ける際の作業性が向上すると同時に、反射シートに歪みが生じた場合でも、シート自体に滑り性があるので、フィルムが滑って伸びることで歪みを解消することができる。
【００５１】
本発明においては基板の反射層と反対側の面の静止摩擦係数が０．３以下が好ましいが、０．３以下にする方法としては、（１）粒子等の固形物を塗布させる方法、（２）粒子などの固形物を樹脂と混練してフィルム、シート状に成形する方法、（３）粒子などの固形物を半溶融状態のフィルム、シートに散布後冷却して定着させる方法、（４）スクリーン印刷の様な印刷技術を利用して突起物を形成する方法、（５）熱可塑性樹脂をシート、フィルムに成型する際に凹凸形状を有する冷却ロールを使用し、ロールの凹凸形状を突起物として転写する方法、（６）マイクロ金型を利用して形成する方法（７）サンドブラスト法などの研磨、摩擦行程を有する方法（８）フォトリソグラフィーを利用して形成する方法（９）エッチング法を利用して形成する方法等を適用させることが出来るが、なかでも、安価で比較的調整が簡単な粒子の塗布で行うことが好ましい。
塗布する粒子としては、例えば、アクリル、ポリスチレン、ビニルベンゼン、スチレンメタクリレート、スチレンアクリレート、スチレンブタジエン等の高分子（有機）粒子をはじめ、シリカ、アルミナ、チタニア、ジルコニア、酸化鉛（鉛白）、酸化亜鉛（亜鉛華）、炭酸カルシウム、炭酸バリウム、硫酸バリウム、チタン酸カリウム、ケイ酸ソーダなどからなる無機微粒子や、酸化錫、酸化インジウム、酸化カドミウム、酸化アンチモンなどの導電性透明微粒子なども用いることができるが、必ずしもこれらに限定されるものではない。特にアクリル樹脂またはシリカを用いることが好ましい。
【００５２】
本発明において塗布される粒子は、平均粒子径が０．１〜５０μｍ、好ましくは１〜３０μｍ、より好ましくは５〜１５μｍである。
前記粒子は、通常、バインダーとして用いられる樹脂中に分散させた状態で塗布される。バインダー樹脂としては、例えばポリメタクリル酸メチルなどのアクリル樹脂、ポリアクリロニトリル樹脂、ポリメタアクリルニトリル樹脂、エチルシリケートより得られる重合体などの珪素樹脂、フッ素系樹脂、ポリエステル系樹脂、ポリスチレン樹脂、アセテート系樹脂、ポリエーテルサルホン系樹脂、ポリカーボネート系樹脂、ポリアミド系樹脂、ポリイミド系樹脂、ポリオレフィン系樹脂、ポリウレタン系樹脂、尿素樹脂、メラミン樹脂、エポキシ樹脂や、これらの混合物などが挙げられるが、必ずしもこれらに限定される物ではない。これらは基板１０及び粒子３０との密着性を考慮して選択される。なかでも、アクリル樹脂が好ましい。
【００５３】
通常これらの粒子をバインダー樹脂に分散させるためには溶媒を用いる。溶媒としては、トルエン、メチルエチルケトン、酢酸エチル、イソプロピルアルコールなどが好ましく用いられる。これらは塗布作業に一般的に用いられる溶媒であり、これら以外でも基板１０や粒子に影響を与えない溶媒であれば、問題なく使用できる。また、必要に応じてイソシアネート類やメラミン類などの架橋剤、ぬれ剤や増粘剤、分散剤、消泡剤、などの添加剤を加えてもよい。
【００５４】
粒子のバインダー樹脂に対する配合率は、粒子がバインダー樹脂に対して０．１ｗｔ％以上２０ｗｔ％以下であることが好ましい。配合率が、０．１ｗｔ％より小さい場合、必要な滑り特性が得られないため好ましくない。また、２０ｗｔ％より大きくしてもその特性に変化が無い。
粒子を含む塗工液は、基板１０上にｗｅｔ状態で塗工量１０ｇ／ｍ２以上、４０ｇ／ｍ２で塗布することが好ましい。
上記の粒子３０とバインダー樹脂を含む混合液を基板１０に塗布する方法としては、広い粘度範囲にわたって塗布が可能であり、塗工中にも塗膜厚さを調整でき、また塗膜厚さを大幅に変えることが出来るなどの特徴をもつ、ロールコータ法、リバースロールコータ法があり、比較的運転技術を要さず、幅広でも塗工厚さが均一で、薄膜コーティング出来るなどの特徴をもつクラビアコータ法、高速塗工、高生産性や、塗工厚さの均一性、広範囲に塗装が出来るなどの特徴をもつダイコート（押出）法、などが挙げられるが、いずれの方法においても問題無く所望のコート層を実現することができる。
【００５５】
また、反射シートの摩擦係数は、次の方法により簡単に測定することができる。平らなアクリル板の片側を動かない用に止め、その上に、反射シートの反射面ではない面が上になる様に固定する。測定は、厚さ５ｍｍで、５ｃｍ角のガラス板を反射シート上に静かに置き、アクリル板の固定していない側をゆっくりと持ち上げ、ガラス板が滑り出した際のアクリル板の角度θを測定し、摩擦係数μ＝ｔａｎθより計算される。
本発明のサイドライト型バックライト装置では、上述したような方法で作成された反射体１を使用することで、反射面に歪みが生じた場合でも、輝度ムラが発生し難く、また、従来の装置に比べ格段の輝度向上を実現することができる。
【００５６】
【実施例】
以下、実施例により本発明を具体的に説明する。
実施例１
平均粒子径が３０μｍであるアクリル粒子、バインダーの主材としてアクリル樹脂、硬化材として芳香族イソシアネートを用い、バインダーに対し粒子の配合量を３．０ｗｔ％とし、固形分比が３５ｗｔ％になるようにトルエンとエチルメチルケトンからなる溶剤を用いて溶液を調合した後、１８８μｍのＰＥＴフィルム上に塗布を行いＡ面側の突起物を得た。次に、平均粒子径１．５μｍのアクリル粒子、バインダーの主材としてアクリル樹脂、硬化材としてメラミン樹脂を用い、バインダーに対し、粒子の配合量を、５．０ｗｔ％とし、固形分比が２０ｗｔ％になるようにトルエンとエチルメチルケトンからなる溶剤を用いて溶液を調合した後、１８８μｍのＰＥＴフィルム上のＢ面側に塗布を行い、易滑面を得た。
次にＡ面側に、ＤＣマグネトロンスパッタ法で、２％のＡｌ２Ｏ３がドープされた酸化亜鉛（純度９９．９％）をターゲットとし、純度９９．５％のアルゴンをスパッタガスとして、酸化亜鉛を膜厚５ｎｍになるように形成した。続いて、このフィルムをスパッタ装置から取り出すことなく、同様にＤＣマグネトロンスパッタ法で、純度９９．９％の銀をターゲットととし、純度９９．５％のアルゴンをスパッタガスとして銀を膜厚２００ｎｍになるように成形した。続いて、このフィルムをスパッタ装置からと取り出すことなく、ＤＣマグネトロンスパッタ法で、２％のＡｌ２Ｏ３がドープされた酸化亜鉛（純度９９．９％）をターゲットとし、純度９９．５％のアルゴンをスパッタガスとして、酸化亜鉛を膜厚５ｎｍになるように形成し、図１に示すような所望の反射シートを得た。この反射シートを日立自記分光光度計（型式Ｕ―３４００）に１５０φの積分球を設置し、５５０ｎｍにおける金属層側から測定した全反射率、拡散反射率は、全反射率９５．３％、拡散反射率６．３％であり、拡散率は６．６％であった。次にＡ面側の突起物の高さを表面形状測定装置（ＤＥＫＴＡＫ３：Ｖｅｅｃｏ社製）で１０点測定したところ、その平均値は、２６．２μｍであった。また、１ｍｍ２当たりの粒子数は２７個存在した。該シートを片側が固定された２０ｃｍｘ５０ｃｍのアクリル板上に、Ｂ面側が上になるように固定し、その上に厚さ５ｍｍ、５ｃｍ角のガラス板を端部から４０ｃｍのところに乗せ、アクリル板の端部をゆっくりと持ち上げたところ、１２．７度持ちあがったところでガラス板が滑り出した。この結果より、静止摩擦係数は、０．２２５と計算された。測定後の反射シートを、恒温恒湿槽に入れ、６０℃、９０％ＲＨの湿熱条件で５００時間放置した。５００時間経過後、シートを取り出して表面を観察したところ、金属の凝集は見られなかった。また、再度分光光度計により、全反射率、拡散反射率を測定した結果、全反射率が９５．１％、拡散反射率が６．７％と湿熱前とほとんどかわらなかった。また、該反射シートを、バックライト装置に組み込んだ状態で、８０℃の条件下に５００時間放置した後、ランプを点灯したところ、輝度ムラは特に観察されなかった。
【００５７】
比較例１
Ｂ面側には何も処理を行わないこと以外は、実施例１に準じて反射シートを得た。実施例１と同様にして摩擦係数を測定したところ、３７度の時点で滑りだし、摩擦係数は０．７５であった。該反射シートを、バックライト装置に組み込んだ状態で、８０℃の条件下に５００時間放置した後、ランプを点灯したところ、ランプリフレクターとのかみこみ部分付近において、明るい部分と暗い部分が交互に現れるような輝度ムラが観察された。
【００５８】
【発明の効果】
本発明の反射体用基板を用いた反射体を組み込んだサイドライト型バックライト装置は、反射体自体が熱などの外力により歪みが発生した場合でも、その滑り性ゆえ、反射体がゆがんだ形状をとどめず、平らになるよう滑るため、輝度ムラの発生をおさえることができるため、該サイドライト型バックライト装置を備えることで視認性のよい液晶ディスプレイを提供することができる。また、該反射体は、従来の反射体に比べ高輝度であり、かつ耐久性にも優れるため、長期にわたり、均一で、高輝度な光を得られることから、液晶の表示能力を向上させることができるため、本発明の工業的意義は大きい。
力を向上させることができるため、本発明の工業的意義は大きい。
【図面の簡単な説明】
【図１】本発明に於ける反射シートの一例を示す断面図
【図２】本発明の面光源装置の一例
【図３】摩擦係数測定法の一例
【符号の説明】
１０　基板
２０　反射層
３０　粒子
４０　易滑層
５０　導光板
６０　冷陰極管
７０ランプリフレクター
８０　反射シート
９０　アクリル板
１００　ガラス板
１１０　傾斜角
１２０　滑りだし高さ
【図１】
2004012921.tif 000002
【図２】
2004012921.tif 000003
【図３】
2004012921.tif 000004